(57)【特許請求の範囲】
【請求項１】
証明書等の基材上に再接着性を有する粘着剤層、リップマンホログラムとして記録された厚みが５〜５０μｍの体積ホログラム層、表面保護フイルムを順次積層してなり、前記基材から体積ホログラム層と表面保護フイルムとからなる積層体を剥離する際の剥離強度が、体積ホログラム層と表面保護フイルムとからなる積層体における破断強度又は該積層体における１％伸びの引っ張り強度より大であることを特徴とする体積ホログラム積層体。
【請求項２】
基材から体積ホログラム層と表面保護フイルムとからなる積層体を剥離する際の剥離強度が、０．１Ｋｇ／２５ｍｍ〜５．０Ｋｇ／２５ｍｍであって、かつ、再接着性を有する粘着剤層、体積ホログラム層、表面保護フイルムとを順次積層してなる積層体における破断強度又は該積層体における１％伸びの引っ張り強度が、０．０１Ｋｇ／ｍｍ2 〜５．０Ｋｇ／ｍｍ2 であることを特徴とする請求項１記載の体積ホログラム積層体。
【請求項３】
請求項１または請求項２記載の体積ホログラム積層体において、体積ホログラム層と表面保護フイルムとが再接着性を有する粘着剤層を介在させて積層されたものであることを特徴とする体積ホログラム積層体。
【請求項４】
請求項１〜請求項３記載のいずれか１つ記載の体積ホログラム積層体において、表面保護フイルム表面がハードコート処理が施されたものであることを特徴とする体積ホログラム積層体。
【請求項５】
請求項１〜請求項４記載のいずれか１つ記載の体積ホログラム積層体において、表面保護フイルム表面が離型処理が施されたものであることを特徴とする体積ホログラム積層体。
【請求項６】
請求項１記載の体積ホログラム積層体を作製するために使用される体積ホログラム積層体作製用ラベルであって、剥離紙上に再接着性を有する粘着剤層、リップマンホログラムとして記録された厚みが５〜５０μｍの体積ホログラム層、表面保護フイルムが順次積層され、該剥離紙を剥離して証明書等の基材上に貼着されるものであることを特徴とする体積ホログラム積層体作製用ラベル。
【請求項７】
請求項６記載の体積ホログラム積層体作製用ラベルにおいて、体積ホログラム層と表面保護フイルムとが再接着性を有する粘着剤層を介在させて積層されたものであることを特徴とする体積ホログラム積層体作製用ラベル。
【請求項８】
請求項６または請求項７記載の体積ホログラム積層体作製用ラベルにおいて、表面保護フイルム表面がハードコート処理が施されたものであることを特徴とする体積ホログラム積層体作製用ラベル。
【請求項９】
請求項６〜請求項８のいずれか１つ記載の体積ホログラム積層体作製用ラベルにおいて、表面保護フイルム表面が離型処理が施されたものであることを特徴とする体積ホログラム積層体作製用ラベル。
【発明の詳細な説明】
【０００１】
【発明の属する技術分野】
本発明は、身分証明書、受験票、パスポート等に添付されている写真や情報欄の表面に、セキュリティー確保を目的として貼着される透明なホログラム画像入り体積ホログラム積層体又は体積ホログラム積層体形成用ラベルに関し、特に変造等を目的とした故意の貼替えを防止できる体積ホログラム積層体又は体積ホログラム積層体形成用ラベルに関する。
【０００２】
【従来の技術】
近年、身分証明書を持参する者と身分証明書に記載されている者との一致を図るために、変造等を目的とした故意の貼替えを防止することを目的として、写真表面にホログラムを貼着することにより、その偽造を防止する技術が、実公平５−４８２１５号公報、特開平５−２０１１８１号公報等に開示されている。
【０００３】
これらの公報に記載される技術にあっては、画像入りホログラムが、その画像が従来の身分証明書等における刻印等と同等の機能を有することを利用するものであるが、後者にあっては、変造等を目的として保護フイルムの剥離に対して、ホログラム層の軟質性を利用してホログラム層を破壊し、再接着してもホログラム画像を再生不能とし、これにより写真の貼り替え等の偽造を防止しようとものである。
【０００４】
しかしながら、特に、後者の公報に開示される技術にあっては、表面保護フイルムとして剛性のあるプラスチックフイルムを使用すると、表面保護フイルムに追随してホログラム層がきれいに剥離される場合があり、写真の貼り替えや情報の改ざん等の痕跡が不明瞭となる場合があり、セキュリティー確保の目的からは、よりその偽造防止機能を確実とすることが要請されている。
【０００５】
【発明が解決しようとする課題】
本発明は、写真及び情報欄等を貼着した証明書上に接着された体積ホログラム表示体が破壊されたか否かを判別して身分証明書の偽造を防止するにあたり、写真を貼り換えたり情報欄を改ざんすると体積ホログラム表示体を確実に破壊することができ、偽造防止を確実とするホログラム積層体及び該ホログラム積層体作製用ラベルの提供を課題とする。
【０００６】
【課題を解決するための手段】
本発明の体積ホログラム積層体は、証明書等の基材上に再接着性を有する粘着剤層、リップマンホログラムとして記録された厚みが５〜５０μｍの体積ホログラム層、表面保護フイルムを順次積層してなり、前記基材から体積ホログラム層と表面保護フイルムとからなる積層体を剥離する際の剥離強度が、体積ホログラム層と表面保護フイルムとからなる積層体における破断強度又は該積層体における１％伸びの引っ張り強度より大であることを特徴とする。
【０００７】
また、上記の体積ホログラム積層体において、その基材（例えば写真）から体積ホログラム層と表面保護フイルムとからなる積層体を剥離する際の剥離強度が、０．１Ｋｇ／２５ｍｍ〜５．０Ｋｇ／２５ｍｍであって、かつ、再接着性を有する粘着剤層、体積ホログラム層、表面保護フイルムとを順次積層してなる積層体における破断強度又は該積層体における１％伸びの引っ張り強度が、０．０１Ｋｇ／ｍｍ2 〜５．０Ｋｇ／ｍｍ2 であることを特徴とする。
【０００８】
さらに、上記の体積ホログラム積層体において、体積ホログラム層と表面保護フイルムとが再接着性を有する粘着剤層を介在させて積層されたものであることを特徴とする。
【０００９】
また、上記の体積ホログラム積層体において、表面保護フイルム表面がハードコート処理が施されたものであることを特徴とする体積ホログラム積層体。
【００１０】
また、上記の体積ホログラム積層体において、表面保護フイルム表面が離型処理が施されたものであることを特徴とする。
【００１１】
更に、上記の体積ホログラム積層体の作製用ラベルであって、剥離紙上に再接着性を有する粘着剤層、リップマンホログラムとして記録された厚みが５〜５０μｍの体積ホログラム層、表面保護フイルムが順次積層され、該剥離紙を剥離して証明書等の基材上に貼着されるものであることを特徴とする。
【００１３】
また、上記の体積ホログラム積層体の作製用ラベルであって、体積ホログラム層と表面保護フイルムとが再接着性を有する粘着剤層を介在させて積層されたものであることを特徴とする。
【００１４】
また、上記の体積ホログラム積層体の作製用ラベルであって、表面保護フイルム表面がハードコート処理が施されたものであることを特徴とする。
【００１５】
また、上記の体積ホログラム積層体の作製用ラベルであって、表面保護フイルム表面が離型処理が施されたものであることを特徴とする。
【００１６】
【発明の実施の形態】
本発明の体積ホログラム積層体について、図１にその正面図を示し、図２に、図１のＡ−Ａ線での断面図を示す。
【００１７】
図中、１は体積ホログラム積層体、２は証明書等の基材、３は写真や情報欄貼着用のり、４は顔写真、４′は情報欄、５は再接着性を有する粘着剤層、６は体積ホログラム層、７は表面保護フイルム、８は個人情報である。
【００１８】
本発明における体積ホログラム積層体１は、図１には受験票を例示するが、氏名や受験番号等の個人情報８が記入され、また顔写真４や情報欄４′が貼着されるものである。情報欄４′は、その証明書を持参する人物に関する証明事項等の記載欄であり、写真同様、シール形状で貼着されるものである。この顔写真４や情報欄４′は、基材上に貼着され、その上に体積ホログラム層６、表面保護フイルム７が再接着性を有する粘着剤層を介して積層されている。この体積ホログラム層には、例えば学校名や校章といったホログラム画像が、ホログラム干渉パターンに対応した干渉縞で記録されている。
【００１９】
次に、図１の体積ホログラム積層体の層構成について、図１のＡ−Ａ線断面図である図２に基づいて説明する。
【００２０】
本発明の体積ホログラム積層体は、基材２上に写真貼着用のり３を介して顔写真４、情報欄４′が貼着されており、この基材２および顔写真４、情報欄４′に跨がるように、再接着性を有する粘着剤層５を介して体積ホログラム積層体６、表面保護フイルム７が順次積層されている。
【００２１】
基材２としては、紙、合成紙、合成樹脂や金属からなるフイルムやシートを用いることができ、図１に示すような受験票の如きシート状、またＩＤカードのようなカード形状、また、パスポートのような小冊子等さまざまな形態をとることができる。また、貼着用のり３は、体積ホログラム積層体と表面保護フイルムからなる積層体を基材から剥離しようとしても、基材３から写真４や情報欄４′を剥離しえない接着強度を有するものであればよく、一般的な澱粉のり、合成のりを使用しうる。
【００２２】
顔写真４としては、銀塩を代表とする公知の写真材料、昇華転写画像等を用いればよく、また、必ずしも顔を写した画像である必要はなく、指紋、掌紋等の個人を特定できる部分を表示する画像であってもよい。情報欄４′としては、その証明書がスポーツ大会等の証明書である場合には、情報欄４′は数字、文字等が印刷やインクジェットによる単色、またはカラー表示により表示され、会場名、選手か否か、所属等の資格表示、更に主催者による追記事項等を表示しうるものである。
【００２３】
再接着性を有する粘着剤層５は、例えばアクリル樹脂、アクリル酸エステル樹脂、またはこれらの共重合体、スチレン−ブタジエン共重合体、天然ゴム、カゼイン、ゼラチン、ロジンエステル、テルペン樹脂、フェノール系樹脂、スチレン系樹脂、クロマンインデン樹脂、ポリビニルエーテル、シリコーン樹脂等が例示され、また、アルファ−シアノアクリレート系、シリコーン系、マレイミド系、スチロール系、ポリオレフィン系、レゾルシノール系、ポリビニルエーテル系接着剤が例示される。これらの粘着剤層の厚みとしては、４μｍ／２０μｍが好ましい。
【００２４】
体積ホログラム層６は、支持体フイルム上に体積ホログラム記録材料を塗布した後、物体からの光の波面に相当する干渉縞が透過率変調、屈折率変調の形で層内に記録されたもので、複製に際しても、体積ホログラム原版を密着させて露光現像することにより容易に作製できる。記録材料としては、銀塩材料、重クロム酸ゼラチン乳剤、光重合性樹脂、光架橋性樹脂等公知の体積ホログラム記録材料が挙げられる。この体積ホログラム層の厚みとしては、５〜５０μｍである。
【００２５】
次に、表面保護フイルム７は、ポリエチレンフイルム、ポリプロピレンフイルム、ポリ弗化エチレン系フイルム、ポリ弗化ビニリデンフイルム、ポリ塩化ビニルフイルム、ポリ塩化ビニリデンフイルム、エチレン−ビニルアルコールフイルム、ポリビニルアルコールフイルム、ポリメチルメタクリレートフイルム、ポリエーテルスルホンフイルム、ポリエーテルエーテルケトンフイルム、ポリアミドフイルム、テトラフルオロエチレン−パーフルオロアルキルビニルエーテル共重合フイルム、ポリエチレンテレフタレートフイルム、ポリイミドフイルム等が例示され、保護フイルムの膜厚としては２μｍ〜２００μｍ、好ましくは１０μｍ〜５０μｍである。
【００２６】
また、図示はしないが、表面保護フイルム７上には、表面保護フイルム７表面の保護性を高める目的で、必要に応じてハードコート処理が施されるとよい。ハードコート処理は、例えばシリコーン系、含フッ素シリコーン系、メラミンアルキッド系、ウレタン−アクリレート系（紫外線硬化型）等をディッピング塗布、スプレー塗布、ロールコート塗布法により、乾燥後膜厚１μｍ〜５０μｍ、好ましくは３μｍ〜２５μｍに塗布するとよい。
【００２７】
更に、同様に、図示しないが、表面保護フイルム７表面又はハードコート処理面には、偽造に際して例えば剛性の高いフイルムを貼着して剥離されるのを防止するために離型処理が施されることが望ましい。離型処理は、フッ素系離型剤、シリコーン系離型剤、ステアリン酸塩系離型剤、ワックス系離型剤等をディッピング塗布、スプレー塗布、ロールコート塗布法により行なうとよい。
【００２８】
本発明の体積ホログラム積層体は、上記の層構成において、写真等の貼り替え等の偽造防止のために、例えば表面保護フイルム等を剥離しようとすると体積ホログラム層が確実に破壊されることを目的とする。そのためには、まず、体積ホログラム層６と表面保護フイルム７間の剥離強度が弱い場合には、表面保護フイルム７を剥離すると体積ホログラム層が露出し、写真を取り換えようとしても、一般に、体積ホログラム層６は、その構成材料がアクリル樹脂やゼラチン等であり、脆弱であり、すぐ破壊され、偽造を不可能とするので問題はないが、体積ホログラム層６と表面保護フイルム７間の剥離強度が強い場合には、体積ホログラム層は表面保護フイルムの剥離に追随して剥離することとなる。
【００２９】
また、表面保護フイルムが可塑剤を含有するような場合には、図３に示すごとく、表面保護フイルム７と体積ホログラム層６間に粘着剤層５″を設けられるが、粘着剤層５″による接着強度が、粘着剤層５′による接着強度より高くなる場合にも、同様に体積ホログラム層が表面保護フイルムの剥離に追随して剥離することとなる。
【００３０】
本発明の体積ホログラム積層体においては、図２に示す基材２から粘着剤層５／体積ホログラム層６／表面保護フイルム７の積層体、または図３に示す基材２から粘着剤層５′／体積ホログラム層６／粘着剤層５″／表面保護フイルム７の積層体（以下、単に、剥離される積層体という）を剥離する際の剥離強度が、これらの積層体における破断強度、又はこれらの積層体における１％伸びの引っ張り強度より大であることが必要とされる。
【００３１】
基材からの積層体の剥離強度（Ｋｇ／２５ｍｍ）は、ＪＩＳ  Ｚ０２３７で規定する１８０°剥離試験｛今野製作所（株）製、型式ＳＶ−２０１−Ｅ引張圧縮試験機｝により測定される。その測定条件は、下記の通りである。
【００３２】
測定雰囲気  ；  ２０℃×６５％ＲＨ
試験片      ；  ２５ｍｍ巾
貼合        ；  ２Ｋｇのゴムローラー１往復で圧着
貼合時間    ；  貼り合わせ６０分後
剥離角      ；  １８０°
剥離速度    ；  ２５０ｍｍ／ｍｉｎ
本発明においては、積層体の剥離強度を０．１Ｋｇ／２５ｍｍ〜５．０Ｋｇ／２５ｍｍ、好ましくは１Ｋｇ／２５ｍｍ〜３Ｋｇ／２５ｍｍとするとよい。積層体の剥離強度が、０．１Ｋｇ／２５ｍｍより低いと、後述する積層体における破断強度等の関係で写真上に被覆される積層体としての強度が不足するものを使用せざるを得なく、実際的ではない。また、５．０Ｋｇ／２５ｍｍを上限としたのは、再接着性を有する粘着剤の接着力の上限である。
【００３３】
また、本発明の体積ホログラム積層体においては、基材から積層体を剥離する際に、該積層体が破断するか又は１％以上伸長するものであることを必要とする。剥離される積層体の破断強度、または１％伸びの引っ張り強度は、ＪＩＳ  Ｋ７１２７−１９８９の規定に従い、今野製作所（株）製、型式ＳＶ−２０１−Ｅ引張圧縮試験機により測定されるものである。その測定条件は、下記の通りである。
【００３４】
測定雰囲気  ；  ２５℃、ＲＨ５０％
試験片      ；  ２５ｍｍ巾
引張速度    ；  ２００ｍｍ／ｍｉｎ
本発明の体積ホログラム積層体においては、図４に矢印により引っ張り方向を図示してその破断状態を図示するように、また、図５に矢印により引っ張り方向を図示してその伸長状態を図示するように、剥離される積層体の破断強度又は１％伸びの引っ張り強度が０．０１Ｋｇ／ｍｍ2 〜５Ｋｇ／ｍｍ2 、好ましくは０．０３Ｋｇ／ｍｍ2 〜３Ｋｇ／ｍｍ2 のものである。破断強度または１％伸びの引っ張り強度が０．０１Ｋｇ／ｍｍ2 より低いと、剥離される積層体が脆弱すぎ、写真上に積層される積層体としての強度が不足し、また、上限の５．０Ｋｇ／ｍｍ2 を越えると表面保護フイルムの剥離に伴い体積ホログラム層が追随してしまい、体積ホログラム層の破壊を確実なものとできない。
【００３５】
すなわち、本発明の体積ホログラム積層体においては、基材から体積ホログラム層と表面保護フイルムとからなる積層体を剥離する際の剥離強度が、０．１Ｋｇ／２５ｍｍ〜５．０Ｋｇ／２５ｍｍであって、かつ、再接着性を有する粘着剤層、体積ホログラム層、表面保護フイルムとを順次積層してなる積層体における破断強度又は該積層体における１％伸びの引っ張り強度が０．０１Ｋｇ／ｍｍ2 〜５．０Ｋｇ／ｍｍ2 であり、かつ、基材から体積ホログラム層と表面保護フイルムとからなる積層体を剥離する際の剥離強度が、体積ホログラム層と表面保護フイルムとからなる積層体における破断強度又は該積層体における１％伸びの引っ張り強度より大であり、基材から体積ホログラム層と表面保護フイルムとからなる積層体を剥離する際に、該積層体が破断するか、又は１％以上伸びてホログラム記録が破壊されるものである。すなわち、剥離される積層体における破断強度又は１％伸びの引っ張り強度のいずれかが、その範囲内に含まれるものであればよい。
【００３６】
なお、積層体における粘着剤層、体積ホログラム層は、いずれも、極めて軟質であるので、積層体の破断強度又は１％伸びの引っ張り強度は、表面保護フイルム７の破断強度又は１％伸びの引っ張り強度に依存する。したがって、積層体の設計に際しては、表面保護フイルムの破断強度又は１％伸びの引っ張り強度を参考にするとよい。
【００３７】
表面保護フイルム７としては、上述した表面保護フイルムの中で、剥離強度との関係でポリエチレンフイルム（ＰＥ）、ポリプロピレンフイルム（ＰＰ）、エチレン−ビニルアルコール共重合フイルム（ＥＶＯＨ）、ポリビニルアルコールフイルム（ＰＶＡ）、ポリメチルメタクリレートフイルム（ＰＭＭＡ）、ポリエーテルスルホンフイルム（ＰＥＳ）、ポリアミドフイルム（ナイロンフイルム）、テトラフルオロエチレン−パーフルオロアルキルビニルエーテル共重合フイルム（ＰＦＡ）等が好ましく、剥離される積層体を、その好ましい破断強度又は１％伸びの引っ張り強度の範囲のものとすることができる。
【００３８】
これらのプラスチックフイルムについてその破断強度（Ｋｇ／ｍｍ2 ）、１％伸びの引っ張り強さ（Ｋｇ／ｍｍ2 ）を参考までに下記の表１に例示するが、延伸度合いによりその値を多少相違する。必要に応じ、一般式なデータが参照される。なお、表中、ＭＤはフイルムの長さ方向での値であり、ＴＤは幅方向での値である。また、表には、参考例として、破断強度又は１％伸びの引っ張り強度の高いポリイミドフイルム（ＰＩ）、ポリエチレンテレフタレートフイルム（ＰＥＴ）、ポリエーテルエーテルケトンフイルムの値も同時に示す。
【００３９】
【表１】
0003888589.tif 000002
【００４０】
次に、本発明の体積ホログラム積層体を作製するにあたって使用されるラベルについて、その断面の層構成を図６（ａ）、（ｂ）により説明する。
【００４１】
図中、１０は体積ホログラム積層体作製用ラベル、１１は剥離紙であり、図２、図３と同一符号は同一内容を示す。
【００４２】
図６（ａ）に示すラベルは、体積ホログラム積層体作製用ラベル１０は、剥離紙１１上に再接着可能な粘着剤層５、体積ホログラム層６、表面保護フイルム７を積層したものであり、表面保護フイルム表面は、必要によりハードコート処理され、更に、離型処理されていてもよいものである。
【００４３】
剥離紙１１としては、ポリエチレンテレフタレートフイルム表面をフッ素系離型剤、シリコーン系離型剤により離型処理したものを使用するとよく、この剥離紙を剥離した後、その粘着剤層５側から、写真等を貼付した基材２上に積層され、図２に示される体積ホログラム積層体が作製される。
【００４４】
また、図６（ｂ）に示すラベルは、剥離紙１１上に再接着可能な粘着剤層５′、体積ホログラム層６、粘着剤層５″、表面保護フイルム７を積層したものであり、表面保護フイルム表面は、必要によりハードコート処理され、更に、離型処理されていてもよいものであり、剥離紙を剥離した後、その粘着剤層５′側から、写真等を貼付した基材２上に積層され、図３に示される体積ホログラム積層体が作製される。
【００４５】
【実施例】
以下、本発明を実施例により説明する。
（実施例１）
（ホログラム記録材料の作製）
ポリエチレンテレフタレートフイルム上に、ホログラム記録材料層（膜厚２０μｍ、オムニデックス７０６；デュポン社製）、ポリ塩化ビニルフイルムを順次積層したホログラム記録媒体に、リップマンホログラムを記録した。
【００４６】
（シリコーンセパレータ／粘着剤層の作製）
シリコーンセパレータ（膜厚５０μｍ、ＳＰ−ＰＥＴ；東京セロファン紙社製）上に粘着剤（ニッセツＰＥ−１１８；日本カーバイド社製）を乾燥膜厚１０μｍで塗布したものを用意した。
【００４７】
（表面保護フイルム／粘着剤層／シリコーンセパレータの作製）
シリコーンセパレータ（膜厚５０μｍ、ＳＰ−ＰＥＴ；東京セロファン紙社製）上に、粘着剤（ニッセツＰＥ−１１８；日本カーバイド社製）を乾燥膜厚１０μｍで塗布し、その粘着剤面に無延伸エチレンビニルアルコール共重合フイルム（膜厚；１２μｍ：エバールＥＦ−Ｆ；クラレ（株）製）をラミネートした。
【００４８】
また、エチレンビニルアルコール共重合フイルム表面の離型処理は、フッ素系離型剤（モールドスパットＫ６８１；旭硝子社製）をスプレー塗布して行なった。
【００４９】
（体積ホログラム積層体作製用ラベルの作製）
上記で得たホログラム記録材料のポリ塩化ビニルフイルムを剥離し、上記で得たシリコーンセパレータ／粘着剤層をラミネートし、ＰＥＴフイルム／ホログラム層／粘着剤層／シリコーンセパレータの積層体とした。
【００５０】
この積層体のＰＥＴフイルムを剥離すると共に、上記で得た表面保護フイルム／粘着剤層／シリコーンセパレータのシリコーンセパレータを剥離し、両者をラミネートし、表面保護フイルム／粘着剤層／ホログラム層／粘着剤層／シリコーンセパレータからなる本発明の体積ホログラム積層体作製用ラベルを得た。
【００５１】
このラベルにおけるシリコーンセパレータを剥離した積層体について、ＪＩＳＫ７１２７−１９８９の規定に従い、破断強度を測定したところ、ＭＤ＝１０Ｋｇ／ｍｍ2 、ＴＤ＝５．２Ｋｇ／ｍｍ2 であった。
【００５２】
また、表面保護フイルムとして使用した無延伸エチレンビニルアルコール共重合フイルム（膜厚；１２μｍ：エバールＥＦ−Ｆ；（株）クラレ製）を参考のために同様に測定したところ、その破断強度はＭＤ＝８．７Ｋｇ／ｍｍ2 、ＴＤ＝４．１Ｋｇ／ｍｍ2 であった。
【００５３】
（体積ホログラム積層体の作製）
上記で得たラベルのシリコーンセパレータを剥離した後、その粘着剤層側から写真及び情報欄基材上にラミネートした。ラミネートして、２４時間放置した後、表面保護フイルム／体積ホログラム層からなる積層体を剥離しようと試みたが、表面保護フイルムが破断し、その際、体積ホログラム層も破壊されたことを確認した。
【００５４】
（剥離強度の測定）
上記の表面保護フイルム／粘着剤層／シリコーンセパレータに代えて、シリコーンセパレータ（膜厚５０μｍ、ＳＰ−ＰＥＴ；東京セロファン紙社製）上に、粘着剤（ニッセツＰＥ−１１８；日本カーバイド社製）を乾燥膜厚１０μｍで塗布し、その粘着剤面に易接着ポリエステルフイルム（膜厚５０μｍ、ＨＰ−７、帝人社製）をラミネートし、更に、その表面に実施例１同様に離型処理をしたものを使用した以外は、上記と同様にして、体積ホログラム積層体作製用ラベルを作製した。
【００５５】
このラベルにおけるシリコーンセパレータを剥離した後、写真及び情報欄基材上にラミネートした。ラミネートして２４時間放置した後、剥離強度をＪＩＳＺ０２３７で規定する１８０°剥離試験により測定したところ、その剥離強度は３．１Ｋｇ／２５ｍｍであった。なお、体積ホログラム層はＰＥＴフイルムに追随して剥離した。
【００５６】
（実施例２）
実施例１における表面保護フイルム／粘着剤層／シリコーンセパレータに代えて、シリコーンセパレータ（膜厚５０μｍ、ＳＰ−ＰＥＴ；東京セロファン紙社製）上に、粘着剤（ニッセツＫＰ−９８１；日本カーバイド社製）を乾燥膜厚１０μｍで塗布し、その粘着剤面に無延伸ポリプロピレンフイルム（膜厚；５０μｍ：トーセロＣＰーＳＣ、東京セロファン紙社製）をラミネートし、更に、その表面に同様に離型処理したものを使用した以外は、実施例１と同様にして、体積ホログラム積層体作製用ラベルを作製した。
【００５７】
このラベルにおけるシリコーンセパレータを剥離した積層体について、ＪＩＳＫ７１２７−１９８９の規定に従い、その１％伸びの引っ張り強度を測定したところ、ＭＤ＝０．７８Ｋｇ／ｍｍ2 であった。なお、表面保護フイルムとして使用した無延伸ポリプロピレンフイルム（膜厚；５０μｍ：トーセロＣＰーＳＣ東京セロファン紙社製）を参考のために同様に測定したところ、その１％伸びの引っ張り強度は０．１１Ｋｇ／ｍｍ2 であった。
【００５８】
（体積ホログラム積層体の作製）
上記で得たラベルのシリコーンセパレータを剥離した後、その粘着剤層側から写真及び情報欄基材上にラミネートした。ラミネートして２４時間放置した後、表面保護フイルム／体積ホログラム層からなる積層体を剥離しようと試みたが、表面保護フイルムが伸び、その際、体積ホログラム層も伸びてホログラムの再生不能となったことを確認した。
【００５９】
（実施例３）
実施例１における表面保護フイルム／粘着剤層／シリコーンセパレータに代えて、シリコーンセパレータ（膜厚５０μｍ、ＳＰ−ＰＥＴ；東京セロファン紙社製）上に、粘着剤（ニッセツＰＥ−１１８；日本カーバイド社製）を乾燥膜厚１０μｍで塗布し、その粘着剤面に押し出しポリ塩化ビニルフイルム（膜厚；５０μｍ：理研ビニル工業製）をラミネートし、更にその表面を実施例１と同様に離型処理をしたものを使用した以外は、実施例１と同様にして、体積ホログラム積層体作製用ラベルを作製した。
【００６０】
このラベルにおけるシリコーンセパレータを剥離した積層体について、ＪＩＳＫ７１２７−１９８９の規定に従い、その１％伸びの引っ張り強度を測定したところ、０．１１Ｋｇ／ｍｍ2 であった。なお、表面保護フイルムとして使用した押し出しポリ塩化ビニルフイルム（膜厚；５０μｍ：理研ビニル工業製）を参考のために同様に測定したところ、その１％伸びの引っ張り強度は０．０３Ｋｇ／ｍｍ2 であった。
【００６１】
（体積ホログラム積層体の作製）
上記で得たラベルのシリコーンセパレータを剥離した後、その粘着剤層側から写真及び情報欄基材上にラミネートした。ラミネートして２４時間放置した後、表面保護フイルム／体積ホログラム層からなる積層体を剥離しようと試みたが、表面保護フイルムが伸び、その際、体積ホログラム層も伸びてホログラムの再生不能となったことを確認した。
【００６２】
（比較例１）
実施例１における表面保護フイルム／粘着剤層／シリコーンセパレータに代えて、シリコーンセパレータ（膜厚５０μｍ、ＳＰ−ＰＥＴ；東京セロファン紙社製）上に、粘着剤（ニッセツＰＥ−１１８；日本カーバイド社製）を乾燥膜厚１０μｍで塗布し、その粘着剤面に易接着ポリエステルフイルム（膜厚５０μｍ、ＨＰ−７、帝人社製）をラミネートし、更に、その表面に実施例１同様に離型処理をしたものを使用した以外は、実施例１と同様にして、体積ホログラム積層体作製用ラベルを作製した。
【００６３】
このラベルにおけるシリコーンセパレータを剥離した積層体について、ＪＩＳＫ７１２７−１９８９の規定に従い、その破断強度を測定したところ、２１．９Ｋｇ／ｍｍ2 であった。なお、表面保護フイルムとして使用した易接着ポリエステルフイルム（膜厚５０μｍ、ＨＰ−７、帝人社製）を参考のために同様に測定したところ、その破断強度は２１Ｋｇ／ｍｍ2 であった。
【００６４】
（体積ホログラム積層体の作製）
上記で得たラベルのシリコーンセパレータを剥離した後、その粘着剤層側から写真及び情報欄基材上にラミネートした。ラミネートして２４時間放置した後、表面保護フイルム／体積ホログラム層からなる積層体を剥離しようと試みたが、表面保護フイルムの剛性のため写真側の粘着剤層界面から剥離しにくいものの辛うじて剥離させることができたが、ホログラム層に大きなダメージがないまま剥離させることができた。
【００６５】
【発明の効果】
本発明の体積ホログラム積層体は、写真を貼り換えたり、情報欄を改ざんしたりすると体積ホログラム表示体を確実に破壊することができ、偽造防止を確実とするものであり、また、体積ホログラム積層体作製用ラベルは、体積ホログラム積層体の作製を容易になしうるものである。
【図面の簡単な説明】
【図１】  本発明の体積ホログラム積層体をその正面図で説明するための図である。
【図２】  図１のＡ−Ａ線での断面図であり、本発明の体積ホログラム積層体を説明するための図である。
【図３】  本発明の体積ホログラム積層体の他の例を説明するための図である。
【図４】  本発明の体積ホログラム積層体を剥離する場合を説明するための図である。
【図５】  本発明の体積ホログラム積層体を剥離する場合を説明するための図である。
【図６】  本発明の体積ホログラム積層体作製用ラベルを断面により説明するための図である。
【符号の説明】
１は体積ホログラム積層体、２は証明書等の基材、３は貼着用のり、４は顔写真、４′は情報欄、５は再接着性を有する粘着剤層、６は体積ホログラム層、７は表面保護フイルム、８は個人情報、１０は体積ホログラム積層体作製用ラベル、１１は剥離紙である。
【図１】
0003888589.tif 000003
【図２】
0003888589.tif 000004
【図３】
0003888589.tif 000005
【図４】
0003888589.tif 000006
【図５】
0003888589.tif 000007
【図６】
0003888589.tif 000008